(57)【要約】  磁性層を含む多層膜を有する磁気抵抗効果素子の製造方法において、酸素原子を含むエッチングガスを用いた上記多層膜のエッチングの際にＴａマスク表面に生成したＴａＯxの剥離を防止する。  磁性層を含む多層膜を酸素原子を含むエッチングガスでドライエッチングする際に用いるＴａマスクの、スパッタリングによる成膜時のＡｒのガス圧力を０．１乃至０．４Ｐａに設定する。
2009084445.tif 000002
【特許請求の範囲】
【請求項１】
Ａｒのガス圧力を０．１乃至０．４Ｐａに設定したスパッタリングにより、少なくとも２層の磁性層を含む多層膜上に成膜したＴａ層をマスクとし、かつ、酸素原子を含むエッチングガスを用いて、前記多層膜をドライエッチングすることを特徴とするドライエッチング方法。
【請求項２】
前記酸素原子を含むエッチングガスが、メタノールであることを特徴とする請求項１記載のドライエッチング方法。
【請求項３】
少なくとも２層の磁性層を含む多層膜に、Ａｒのガス圧力を０．１乃至０．４Ｐａに設定したスパッタリングによりＴａからなるマスクを成膜する成膜工程と、
酸素原子を含むエッチングガスを用いて、前記多層膜をドライエッチングするエッチング工程と、
を有することを特徴とする磁気抵抗効果素子の製造方法。
【請求項４】
前記酸素原子を含むエッチングガスが、メタノールであることを特徴とする請求項３記載の磁気抵抗効果素子の製造方法。
【請求項５】
少なくとも２層の磁性層を含む多層膜を備え、請求項３又は請求項４に記載の磁気抵抗効果素子の製造方法により製造されたことを特徴とする磁気抵抗効果素子。
【請求項６】
スパッタリング法により成膜可能な成膜手段と、
ドライエッチング可能なエッチング手段と、
成膜手段及びエッチング手段を制御する制御手段と、を備え、
前記制御手段は、
前記成膜手段により、少なくとも２層の磁性層を含む多層膜をスパッタリングにより形成する工程と、
前記成膜手段により、Ａｒのガス圧力を０．１乃至０．４Ｐａに設定してＴａからなるマスクを前記多層膜に成膜する工程と、
前記エッチング手段により、酸素原子を含むエッチングガスを用いて、前記多層膜をドライエッチングするエッチング工程と、を前記成膜手段及びエッチング手段に実行させることを特徴とする磁気抵抗効果素子の製造装置。
【発明の詳細な説明】
【技術分野】
【０００１】
本発明は、Ｔａをマスクとした酸素原子を含むエッチングガスを用いたドライエッチング方法に関する。特に、被エッチング材料が磁性層を含む多層膜で、該磁性層を含む多層膜から構成される磁気抵抗効果素子の製造方法と、該製造方法で製造された磁気抵抗効果素子に関する。さらに、該磁気抵抗効果素子の製造装置に関する。
【背景技術】
【０００２】
ＭＲＡＭ（Ｍａｇｎｅｔｉｃ  Ｒａｎｄｏｍ  Ａｃｃｅｓｓ  Ｍｅｍｏｒｙ）や磁気ヘッドのセンサに用いられている磁気抵抗効果素子は、少なくとも２層の磁性層を含む多層膜をドライエッチングにより微細加工して製造される。磁性層を含む多層膜のドライエッチング方法としては、メタノールをエッチングガスとして使用した場合、腐食性のあるＮＨ3などを使用しないため、エッチング後のアフターコロージョン処理が不要で、エッチング装置に対する耐腐食性を考慮する必要がない。【０００３】
また、ＣＯやＮＨ3といった毒性のあるエッチングガスを使用していないため排ガス処理の設備が不要となる。【０００４】
例えば、メタノール（ＣＨ3ＯＨ）のように酸素原子を含むエッチングガスを用いた場合、Ｔａのような高融点金属からなるマスクは、表面がエッチングガス中の酸素により酸化され、ＴａＯxとなってエッチング速度が低下する。そのため、Ｔａのような高融点金属からなるマスクはマスク材として充分な選択比が得られる。また、磁気抵抗効果素子を構成する下地層としてＴａを使用することにより、このＴａからなる下地層を、エッチングのストッパー層として用いることもでき、磁気抵抗効果素子の製造工程を効率的なものにしている。【０００５】
また、Ｔａからなるマスクは、磁性層を含む多層膜上に他の磁性層と同一工程上のスパッタリング法で積層することができる利点がある（特許文献１参照）。【０００６】
【特許文献１】特開２００２−３８２８５号公報
【発明の開示】
【発明が解決しようとする課題】
【０００７】
表面が酸化したＴａ膜はそのまま保護層として用いられるが、磁性層を含む多層膜のエッチングガスがメタノールのように酸素原子を含む場合、Ｔａからなるマスクの表面がＴａＯxに変質する際に膜の応力が変化する。この応力変化は圧縮側に働くことがあり、ＴａＯxの剥離を引き起こしてしまい、精度のよい微細加工が困難になることから製品の歩留まりを著しく低下させてしまうという問題があった。【０００８】
本発明の課題は、磁気抵抗効果素子の製造において、酸素原子を含むエッチングガスを用いた磁性層を含む多層膜のエッチングの際にＴａマスク表面に生成したＴａＯxの剥離を防止することにある。具体的には、ＴａＯxの剥離のないＴａマスクを用いたドライエッチング方法、該ドライエッチング方法を含む磁気抵抗効果素子の製造方法と、該製造方法を実施し得る製造装置を提供する。
【課題を解決するための手段】
【０００９】
本発明の第１は、Ａｒのガス圧力を０．１乃至０．４Ｐａに設定したスパッタリングにより、少なくとも２層の磁性層を含む多層膜上に成膜したＴａ層をマスクとし、かつ、酸素原子を含むエッチングガスを用いて、前記多層膜をドライエッチングすることを特徴とするドライエッチング方法である。【００１０】
本発明の第２は、少なくとも２層の磁性層を含む多層膜に、Ａｒのガス圧力を０．１乃至０．４Ｐａに設定したスパッタリングによりＴａからなるマスクを成膜する成膜工程と、
酸素原子を含むエッチングガスを用いて、前記多層膜をドライエッチングするエッチング工程と、
を有することを特徴とする磁気抵抗効果素子の製造方法である。【００１１】
本発明の第３は、少なくとも２層の磁性層を含む多層膜を備え、上記本発明の磁気抵抗効果素子の製造方法により製造されたことを特徴とする磁気抵抗効果素子である。【００１２】
本発明の第４は、スパッタリング法により成膜可能な成膜手段と、
ドライエッチング可能なエッチング手段と、
成膜手段及びエッチング手段を制御する制御手段と、を備え、
前記制御手段は、
前記成膜手段により、少なくとも２層の磁性層を含む多層膜をスパッタリングにより形成する工程と、
前記成膜手段により、Ａｒのガス圧力を０．１乃至０．４Ｐａに設定してＴａからなるマスクを前記多層膜に成膜する工程と、
前記エッチング手段により、酸素原子を含むエッチングガスを用いて、前記多層膜をドライエッチングするエッチング工程と、を前記成膜手段及びエッチング手段に実行させることを特徴とする磁気抵抗効果素子の製造装置である。
【発明の効果】
【００１３】
本発明によれば、成膜時のＡｒのガス圧力を所定の範囲に設定することでＴａからなるマスクの応力を−１０００ＭＰａ乃至１０００ＭＰａの範囲に抑えることができる。【００１４】
その結果、酸素原子が含まれるエッチングガスにより磁性層を含む多層膜をエッチングしても、マスク表面に生成したＴａＯxが剥離することなく精度のよい微細加工が行われるため、良好な磁気抵抗効果素子が得られる。
【図面の簡単な説明】
【００１５】
【図１】本発明に係る、磁性層を含む多層膜の製造工程を示す断面模式図である。
【図２】本発明に係る、磁性層を含む多層膜を作製するためのスパッタ装置の一例の構成を示す断面模式図である。
【図３】本発明に係る、Ｔａ膜及び磁性層を含む多層膜をドライエッチングするためのエッチング装置の一例の構成を示す断面模式図である。
【図４】本発明の実施例において、Ａｒのガス圧力を変化させた時のＴａ膜の応力を示す図である。
【符号の説明】
【００１６】
１  Ｔａ膜
２  Ａｌ膜
３  Ｔａ膜
４  ＰｔＭｎからなる反強磁性層
５  ＣｏＦｅからなるピン層
６  Ａｌ2Ｏ3からなる絶縁層
７  ＣｏＦｅからなるフリー層
８  ＮｉＦｅ層
９  Ｔａ膜
９ａ  Ｔａマスク
１０  レジスト
１１  排気系
１２  基板ホルダー
１２ａ  回転機構
１３，１４  カソード
１３ａ，１４ａ  Ｔａターゲット
１３ｂ，１４ｂ  磁石ユニット
１３ｃ，１４ｃ  シャッタ
１５  ゲートバルブ
１６  基板
１７  ガス導入系
１７ａ  配管
１７ｂ  流量調整器
１８  成膜チャンバー
２０  基板ホルダー
２１  排気系
２２  側壁用磁石
２３  ガス導入系
２３ａ，２３ｄ，２３ｆ  バルブ
２３ｂ  配管
２３ｃ  ボンベ
２３ｅ  流量調整器
２４  誘電体壁容器
２５  アンテナ
２６  伝送路
２７  プラズマ用高周波電源
２８，２９  電磁石
３０  バイアス用高周波電源
３３  真空容器
【発明を実施するための最良の形態】
【００１７】
以下に本発明の磁気抵抗効果素子の製造方法について、ＴＭＲ（Ｔｕｎｎｅｌ  Ｍａｇｎｅｔｏ−Ｒｅｓｉｓｔａｎｃｅ  Ｅｆｆｅｃｔ）素子を製造する場合を一例に挙げて説明する。【００１８】
図１は、本発明に係る、磁性層を含む多層膜からなるＴＭＲ素子等の製造工程を示す断面模式図である。【００１９】
先ず、基板１６上に、Ｔａ膜１、その上に下部電極であるＡｌ膜２、その上に下地層であるＴａ膜３、ＰｔＭｎからなる反強磁性層４、ＣｏＦｅからなるピン層５、Ａｌ2Ｏ3からなる絶縁層６、ＣｏＦｅからなるフリー層７を積層する。さらに、その上にシールド層であるＮｉＦｅ層８、保護層であるＴａ膜９ａを積層してなる構成を備えている。本発明においては、必要な膜を全てスパッタ装置により積層し、Ａｒのガス圧力が０．１乃至０．４Ｐａの条件下で最上層にＴａ膜９を積層する〔図１（ａ）〕。【００２０】
ここで、図２に、図１（ａ）の多層膜を含む積層構成を作製するためのスパッタ装置の一例の構成を模式的に示す。【００２１】
成膜チャンバー１８は、内部を排気する排気系１１と、成膜チャンバー１８内の所定位置に被成膜の基板１６を配置するための基板ホルダー１２を備えている。さらに、成膜チャンバー１８は、スパッタ放電を生じさせるための複数のカソード１３，１４と、各カソード１３，１４に電圧を印加するためのスパッタ電源（不図示）等を備えている。【００２２】
成膜チャンバー１８は気密な真空容器であり、基板１６の出し入れを行うための開口を備えており、この開口はゲートバルブ１５によって開閉される。尚、排気系１１は、ターボ分子ポンプのような真空ポンプを備えており、チャンバー１８を排気するようになっている。【００２３】
成膜チャンバー１８には、内部にガスを導入するガス導入系１７が設けられている。ガス導入系１７は、スパッタ率の高いスパッタ用ガスを導入するようになっており、具体的にはＡｒガスが用いられている。配管１７ａには、バルブの他、流量調整器１７ｂが設けられており、所定の流量で導入できるようになっている。【００２４】
各カソード１３，１４は、マグネトロンスパッタリングを実現するためのカソード、即ち、マグネトロンカソードである。各カソード１３，１４は、例えば、Ｔａ膜成膜のためのＴａターゲット１３ａ，１４ａと、その背後に設けられた磁石ユニット１３ｂ，１４ｂとから主に構成されている。この場合、Ｔａ膜をハードマスク作製用と他の用途で作製する場合で、使用するカソードを分けてもかまわない。【００２５】
磁石ユニット１３ｂ，１４ｂの詳細は図示されていないが、電界と磁界の直交関係を成立させて電子のマグネトロン運動を実現するためのものであり、中心磁石と、該中心磁石を取り囲む周辺磁石等から構成されている。【００２６】
また、静止したＴａターゲット１３ａ，１４ａに対して磁石ユニット１３ｂ，１４ｂを回転させてエロージョンを均一化させる、基板ホルダー１２の回転機構１２ａが設けられる場合もある。【００２７】
また、Ｔａターゲット１３ａ，１４ａの前方には、シャッタ１３ｃ，１４ｃが設けられている。シャッタ１３ｃ，１４ｃは、対応するカソード１３，１４が使用されていない時にはＴａターゲット１３ａ，１４ａを覆ってＴａターゲット１３ａ，１４ａの汚損等を防止するためのものである。【００２８】
尚、図２においては、Ｔａ膜作製用の二つのカソード１３，１４のみが図示されているが、実際にはＴａ膜作製用以外の材質のターゲット材を備えたカソードを含め、３以上のカソードが設けられる。【００２９】
また、スパッタ装置は、基板を搬入／搬出するロボット等を配置した搬送系チャンバーと気密に接続した成膜チャンバー１８を複数基備えた、いわゆるマルチチャンバータイプのスパッタ装置が設けられてもよい。【００３０】
スパッタ電源（不図示）は、各カソード１３，１４に負の直流電圧又は高周波電圧を印加するものであり、各カソード１３，１４毎に設けられ、各カソード１３，１４への投入電力を独立して制御する制御部（不図示）が設けられている。【００３１】
次に、図１において、最上層のＴａ膜９の後にレジスト１０を積層し〔図１（ｂ）〕、該レジスト１０をマスクとしてＴａ膜９をＣＦ4ガスでエッチングしてＴａマスク９ａを形成して微細加工のプロセスに移る〔図１（ｃ）〕。【００３２】
ここで、図３に示す装置が用いられるエッチングプロセスについて、図１（ｃ）、（ｄ）の工程を例に挙げて説明する。【００３３】
図３は、ＴＭＲ素子の磁性層を含む多層膜をエッチングにより微細加工するＩＣＰ（Ｉｎｄｕｃｔｉｖｅ  Ｃｏｕｐｌｅｄ  Ｐｌａｓｍａ）プラズマ源搭載のエッチング装置の一例を模式的に示す断面図である。【００３４】
本発明においては、当該装置を用いることにより、例えばメタノール（ＣＨ3ＯＨ）を酸素原子を含むエッチングガスとして使用し、Ｔａからなるマスクを積層した多層膜をエッチングすることができる。当該装置を用いたエッチング工程について説明する。【００３５】
真空容器３３内を排気系２１によって排気し、ゲートバルブ（不図示）を開けて図１（ｂ）の積層構成を有する基板１６を真空容器３３内に搬入し、基板ホルダー２０に保持し、温度制御機構３２により所定の温度に維持する。【００３６】
次に、ガス導入系２３を動作させ、ＣＦ4ガスを溜めているボンベ２３ｃから配管２３ｂ、バルブ２３ａ，２３ｄ，２３ｆ、流量調整器２３ｅを介して、所定の流量のエッチングガス（ＣＦ4）を真空容器３３内に導入する。導入されたエッチングガスは、真空容器３３内を経由して誘電体壁容器２４内に拡散する。ここで、真空容器３３内にプラズマを発生させる。【００３７】
プラズマを発生させる機構は、誘電体壁容器２４と、誘電体壁容器２４内に誘電磁界を発生する１ターンのアンテナ２５と、プラズマ用高周波電源２７と、誘電体壁容器２４内に所定の磁界を所持させる電磁石２８，２９等とから構成されている。誘電体容器２４は真空容器３３に対して内部空間が連通するようにして気密に接続され、プラズマ用高周波電源２７はアンテナ２５に整合器（不図示）を介して伝送路２６によって接続されている。【００３８】
上記構成において、プラズマ用高周波電源２７が発生させた高周波が伝送路２６によってアンテナ２５に供給された際に、１ターンのアンテナ２５に電流が流れ、その結果、誘電体壁容器２４の内部にプラズマが形成される。【００３９】
尚、真空容器３３の側壁の外側には、多数の側壁用磁石２２が、真空容器３３の側壁を望む面の磁極が隣り合う磁石同士で互いに異なるように周方向に多数並べて配置されている。これによってカスプ磁場が真空容器３３の側壁の内面に沿って周方向に連なって形成され、真空容器３３の側壁の内面へのプラズマの拡散が防止されている。【００４０】
この時、同時に、バイアス用高周波電源３０を作動させて、エッチング処理対象物である基板１６に負の直流分の電圧であるセルフバイアス電圧が与えられ、プラズマから基板１６の表面へのイオン入射エネルギーを制御している。前記のようにして形成されたプラズマが誘電体壁容器２４から真空容器３３内に拡散し、基板１６の表面付近にまで達して、基板１６の表面がエッチングされる〔図１（ｃ）〕。【００４１】
尚、ＣＦ4ガスを用いたＴａ膜９のエッチング条件は以下の通りである。
エッチングガス（ＣＦ4）の流量：３２６ｍｇ／ｍｉｎ（５０ｓｃｃｍ）
ソース電力：５００Ｗ
バイアス電力：７０Ｗ
真空容器３３内の圧力：０．８Ｐａ
基板ホルダー２０の温度：４０℃【００４２】
さらに、図３の装置において、メタノールをエッチングガスとして用い、Ｔａマスク９ａにより例えばＰｔＭｎからなる反強磁層４までをエッチングする〔図１（ｄ）〕。当該プロセスは、前記のプロセスにおいて、ガス導入系２３を動作させてＣＦ4ガスをエッチングガスとして真空容器３３内へ導入したプロセスを、エッチングガスとしてメタノールガス（不図示）を導入する以外は同様である。
【実施例】
【００４３】
図１の工程に従い、図２のスパッタ装置を用い、基板上にＴａ膜からシールド層であるＮｉＦｅ層まで順次積層し、マスクとなるＴａ膜９成膜時のＡｒのガス圧力を変化させてＴａ膜９を成膜した。【００４４】
Ｔａ膜９のスパッタによる、成膜時のＡｒのガス圧力以外の条件は以下の通りである。
Ｔ／Ｓ間距離（基板とターゲット間の距離）：２６０ｍｍ
基板温度：室温
投入電力：１ｋＷ
Ｔａ膜の厚さ：１００ｎｍ【００４５】
次に、成膜時にＡｒのガス圧力を変化させたＴａ膜を、図３のエッチング装置により、メタノールをエッチングガスとして用いてエッチングをした。エッチング条件は以下の通りである。
エッチングガス（メタノール）の流量：１８．７５ｍｇ／ｍｉｎ（１５ｓｃｃｍ）
ソース電力：１０００Ｗ
バイアス電力：８００Ｗ
真空容器３３内の圧力：０．４Ｐａ
基板ホルダー２０の温度：４０℃【００４６】
尚、本実施例では、酸素を含むエッチングガスとしてメタノールを採用したが、マスクであるＴａ膜を酸化させてしまう他のエッチングガスに対しても適用することが可能であり、メタノールに限定されるものではない。【００４７】
次に、エッチング後のＴａ膜９について、光学技術を応用した応力測定器を用いて、予め測定しておいた成膜前の基板及びＴａ膜成膜後の基板の応力と、メタノールエッチング後の基板の応力をそれぞれ測定した。そして、それらのデータから最終的なＴａ膜に関する応力を算出した。その結果を図４に示す。【００４８】
その結果、エタノールガスにさらす前の成膜後の応力が、−１０００ＭＰａ乃至１０００ＭＰａ以内であれば、エッチング中に剥離を起こさないことが確認された。【００４９】
よって、図４より、成膜時のＡｒのガス圧力が０．１乃至０．４ｐａであれば、マスク表面に生成したＴａＯx剥離が生じないことが確認された。【００５０】
さらに、エタノールによるドライエッチング中に、マスクとしてのＴａＯxが剥離を起こすことなくマスクとしての機能が維持され、製品の歩留まりの低下は改善された。
【図１】
2009084445.tif 000003
【図２】
2009084445.tif 000004
【図３】
2009084445.tif 000005
【図４】
2009084445.tif 000006
【手続補正書】
【提出日】平成22年3月17日(2010.3.17)
【手続補正１】
【補正対象書類名】特許請求の範囲
【補正対象項目名】全文
【補正方法】変更
【補正の内容】
【特許請求の範囲】
【請求項１】
Ａｒのガス圧力を０．１乃至０．４Ｐａに設定したスパッタリングにより、少なくとも２層の磁性層を含む多層膜上に成膜した応力が−１０００ＭＰａ〜１０００ＭＰａのＴａ層をマスクとし、かつ、メタノールをエッチングガスとして用いて、前記多層膜をドライエッチングすることを特徴とするドライエッチング方法。
【請求項２】
（削除）
【請求項３】
少なくとも２層の磁性層を含む多層膜上に、Ａｒのガス圧力を０．１乃至０．４Ｐａに設定したスパッタリングにより応力が−１０００ＭＰａ〜１０００ＭＰａのＴａからなるマスクを成膜する成膜工程と、
メタノールをエッチングガスとして用いて、前記多層膜をドライエッチングするエッチング工程と、
を有することを特徴とする磁気抵抗効果素子の製造方法。
【請求項４】
（削除）
【請求項５】
少なくとも２層の磁性層を含む多層膜を備え、請求項３に記載の磁気抵抗効果素子の製造方法により製造されたことを特徴とする磁気抵抗効果素子。
【請求項６】
スパッタリング法により成膜可能な成膜手段と、
ドライエッチング可能なエッチング手段と、
成膜手段及びエッチング手段を制御する制御手段と、を備え、
前記制御手段は、
前記成膜手段により、少なくとも２層の磁性層を含む多層膜をスパッタリングにより形成する工程と、
前記成膜手段により、Ａｒのガス圧力を０．１乃至０．４Ｐａに設定して応力が−１０００ＭＰａ〜１０００ＭＰａのＴａからなるマスクを前記多層膜上に成膜する工程と、
前記エッチング手段により、メタノールガスをエッチングガスとして用いて、前記多層膜をドライエッチングするエッチング工程と、を前記成膜手段及びエッチング手段に実行させることを特徴とする磁気抵抗効果素子の製造装置。
【請求項７】
（削除）
【請求項８】
（削除）
【請求項９】
前記Ｔａ層の成膜時に、基板に対してターゲットを傾けて配置することを特徴とする請求項１に記載のドライエッチング方法。
【請求項１０】
前記Ｔａからなるマスクを成膜する成膜工程において、基板に対してターゲットを傾けて配置することを特徴とする請求項３に記載の磁気抵抗効果素子の製造方法。
【請求項１１】
少なくとも２層の磁性層を含む多層膜を備え、請求項１０に記載の磁気抵抗効果素子の製造方法により製造されたことを特徴とする磁気抵抗効果素子。
【請求項１２】
前記Ｔａからなるマスクを成膜する工程において、基板に対してターゲットを傾けて配置することを特徴とする請求項６に記載の磁気抵抗効果素子の製造装置。
【手続補正２】
【補正対象書類名】明細書
【補正対象項目名】０００２
【補正方法】変更
【補正の内容】
【０００２】
発明が解決しようとする課題
［０００７］
表面が酸化したＴａ膜はそのまま保護層として用いられるが、磁性層を含む多層膜のエッチングガスがメタノールのように酸素原子を含む場合、Ｔａからなるマスクの表面がＴａＯｘに変質する際に膜の応力が変化する。この応力変化は圧縮側に働くことがあり、ＴａＯｘの剥離を引き起こしてしまい、精度のよい微細加工が困難になることから製品の歩留まりを著しく低下させてしまうという問題があった。
［０００８］
本発明の課題は、磁気抵抗効果素子の製造において、酸素原子を含むエッチングガスを用いた磁性層を含む多層膜のエッチングの際にＴａマスク表面に生成したＴａＯｘの剥離を防止することにある。具体的には、ＴａＯｘの剥離のないＴａマスクを用いたドライエッチング方法、該ドライエッチング方法を含む磁気抵抗効果素子の製造方法と、該製造方法を実施し得る製造装置を提供する。
課題を解決するための手段
［０００９］
本発明の第１は、Ａｒのガス圧力を０．１乃至０．４Ｐａに設定したスパッタリングにより、少なくとも２層の磁性層を含む多層膜上に成膜した応力が−１０００ＭＰａ〜１０００ＭＰａのＴａ層をマスクとし、かつ、メタノールをエッチングガスとして用いて、前記多層膜をドライエッチングすることを特徴とするドライエッチング方法である。
［００１０］
本発明の第２は、少なくとも２層の磁性層を含む多層膜上に、Ａｒのガス圧力を０．１乃至０．４Ｐａに設定したスパッタリングにより応力が−１０００ＭＰａ〜１０００ＭＰａのＴａからなるマスクを成膜する成膜工程と、
メタノールをエッチングガスとして用いて、前記多層膜をドライエッチングするエッチング工程と、
を有することを特徴とする磁気抵抗効果素子の製造方法である。
［００１１］
本発明の第３は、少なくとも２層の磁性層を含む多層膜を備え、上記本発明の磁気抵抗効果素子の製造方法により製造されたことを特徴とする磁気抵抗効果素子である。
［００１２］
本発明の第４は、スパッタリング法により成膜可能な成膜手段と、
ドライエッチング可能なエッチング手段と、
成膜手段及びエッチング手段を制御する制御手段と、を備え、
前記制御手段は、
【手続補正３】
【補正対象書類名】明細書
【補正対象項目名】０００３
【補正方法】変更
【補正の内容】
【０００３】
前記成膜手段により、少なくとも２層の磁性層を含む多層膜をスパッタリングにより形成する工程と、
前記成膜手段により、Ａｒのガス圧力を０．１乃至０．４Ｐａに設定して応力が−１０００ＭＰａ〜１０００ＭＰａのＴａからなるマスクを前記多層膜上に成膜する工程と、
前記エッチング手段により、メタノールをエッチングガスとして用いて、前記多層膜をドライエッチングするエッチング工程と、を前記成膜手段及びエッチング手段に実行させることを特徴とする磁気抵抗効果素子の製造装置である。
発明の効果
［００１３］
本発明によれば、成膜時のＡｒのガス圧力を所定の範囲に設定することでＴａからなるマスクの応力を−１０００ＭＰａ乃至１０００ＭＰａの範囲に抑えることができる。
［００１４］
その結果、酸素原子が含まれるエッチングガスにより磁性層を含む多層膜をエッチングしても、マスク表面に生成したＴａＯｘが剥離することなく精度のよい微細加工が行われるため、良好な磁気抵抗効果素子が得られる。
図面の簡単な説明
［００１５］
［図１］本発明に係る、磁性層を含む多層膜の製造工程を示す断面模式図である。
［図２］本発明に係る、磁性層を含む多層膜を作製するためのスパッタ装置の一例の構成を示す断面模式図である。
［図３］本発明に係る、Ｔａ膜及び磁性層を含む多層膜をドライエッチングするためのエッチング装置の一例の構成を示す断面模式図である。
［図４］本発明の実施例において、Ａｒのガス圧力を変化させた時のＴａ膜の応力を示す図である。
符号の説明
［００１６］
１  Ｔａ膜
２  Ａｌ膜
３  Ｔａ膜
４  ＰｔＭｎからなる反強磁性層
５  ＣｏＦｅからなるピン層
６  Ａｌ２Ｏ３からなる絶縁層
【手続補正４】
【補正対象書類名】明細書
【補正対象項目名】０００９
【補正方法】変更
【補正の内容】
【０００９】
メタノールをエッチングガスとして用いてエッチングをした。エッチング条件は以下の通りである。
エッチングガス（メタノール）の流量：１８．７５ｍｇ／ｍｉｎ（１５ｓｃｃｍ）
ソース電力：１０００Ｗ
バイアス電力：８００Ｗ
真空容器３３内の圧力：０．４Ｐａ
基板ホルダー２０の温度：４０℃
［００４６］
尚、本実施例では、酸素を含むエッチングガスとしてメタノールを採用したが、マスクであるＴａ膜を酸化させてしまう他のエッチングガスに対しても適用することが可能であり、メタノールに限定されるものではない。
［００４７］
次に、エッチング後のＴａ膜９について、光学技術を応用した応力測定器を用いて、予め測定しておいた成膜前の基板及びＴａ膜成膜後の基板の応力と、メタノールエッチング後の基板の応力をそれぞれ測定した。そして、それらのデータから最終的なＴａ膜に関する応力を算出した。その結果を図４に示す。
［００４８］
その結果、メタノールガスにさらす前の成膜後の応力が、−１０００ＭＰａ乃至１０００ＭＰａ以内であれば、エッチング中に剥離を起こさないことが確認された。
［００４９］
よって、図４より、成膜時のＡｒのガス圧力が０．１乃至０．４Ｐａであれば、マスク表面に生成したＴａＯｘ剥離が生じないことが確認された。
［００５０］
さらに、メタノールによるドライエッチング中に、マスクとしてのＴａＯｘが剥離を起こすことなくマスクとしての機能が維持され、製品の歩留まりの低下は改善された。
【手続補正書】
【提出日】平成22年7月5日(2010.7.5)
【手続補正１】
【補正対象書類名】特許請求の範囲
【補正対象項目名】全文
【補正方法】変更
【補正の内容】
【特許請求の範囲】
【請求項１】
Ａｒのガス圧力を０．１乃至０．４Ｐａに設定したスパッタリングにより、少なくとも２層の磁性層を含む多層膜上に成膜した応力が−１０００ＭＰａ〜１０００ＭＰａのＴａ層をマスクとし、かつ、メタノールをエッチングガスとして用いて、前記多層膜をドライエッチングすることを特徴とするドライエッチング方法。
【請求項２】
前記Ｔａ層の成膜時に、基板に対してターゲットを傾けて配置することを特徴とする請求項１に記載のドライエッチング方法。
【請求項３】
少なくとも２層の磁性層を含む多層膜上に、Ａｒのガス圧力を０．１乃至０．４Ｐａに設定したスパッタリングにより応力が−１０００ＭＰａ〜１０００ＭＰａのＴａからなるマスクを成膜する成膜工程と、
メタノールをエッチングガスとして用いて、前記多層膜をドライエッチングするエッチング工程と、
を有することを特徴とする磁気抵抗効果素子の製造方法。
【請求項４】
前記Ｔａからなるマスクを成膜する成膜工程において、基板に対してターゲットを傾けて配置することを特徴とする請求項３に記載の磁気抵抗効果素子の製造方法。
【請求項５】
少なくとも２層の磁性層を含む多層膜を備え、請求項３又は４に記載の磁気抵抗効果素子の製造方法により製造されたことを特徴とする磁気抵抗効果素子。
【請求項６】
スパッタリング法により成膜可能な成膜手段と、
ドライエッチング可能なエッチング手段と、
成膜手段及びエッチング手段を制御する制御手段と、を備え、
前記制御手段は、
前記成膜手段により、少なくとも２層の磁性層を含む多層膜をスパッタリングにより形成する工程と、
前記成膜手段により、Ａｒのガス圧力を０．１乃至０．４Ｐａに設定して応力が−１０００ＭＰａ〜１０００ＭＰａのＴａからなるマスクを前記多層膜上に成膜する工程と、
前記エッチング手段により、メタノールガスをエッチングガスとして用いて、前記多層膜をドライエッチングするエッチング工程と、を前記成膜手段及びエッチング手段に実行させることを特徴とする磁気抵抗効果素子の製造装置。
【請求項７】
前記Ｔａからなるマスクを成膜する工程において、基板に対してターゲットを傾けて配置することを特徴とする請求項６に記載の磁気抵抗効果素子の製造装置。
【手続補正２】
【補正対象書類名】明細書
【補正対象項目名】０００３
【補正方法】削除
【補正の内容】
【国際調査報告】
2009084445.tif 000007
2009084445.tif 000008